СЫРЬЕВАЯ СМЕСЬ ДЛЯ ИЗГОТОВЛЕНИЯ ФАСАДНОЙ ПЛИТКИ
CRUDE MIXTURE FOR MAKING FACING TILE

зобретение относится к составам сырьевых смесей для изготовления керамической фасадной плитки.
Известна керамическая масса (сырьевая смесь) для изготовления керамической плитки, содержащая, масс. %: глину 50,0-80,0; морской кварцевый песок 5,0-20,0; эгириновый концентрат 10,0-45,0 [1].
Задачей изобретения является получение из сырьевой смеси на основе красножгущейся глины керамической фасадной плитки с повышенной морозостойкостью.
Технический результат достигается тем, что сырьевая смесь для изготовления фасадной плитки, содержащая глину и кварцевый песок, дополнительно содержит барду винно-коньячного производства и оксид цинка при следующем соотношении компонентов, мас.%: глина красножгущаяся 87,0-92,0; барда винно-коньячного производства 0,5-1,0; мелкий кварцевый песок 7,0-11,0; оксид цинка 0,5-1,0.
В таблице приведены составы сырьевой смеси для изготовления фасадной плитки.
Таблица
Компоненты
Состав, мас.%:
1
2
3
Глина красножгущаяся
92,0
89,5
87,0
Мелкий кварцевый песок (Мк 1,5-2)
7,0
9,0
11,0
Барда винно-коньячного производства
0,5
0,75
1,0
Оксид цинка
0,5
0,75
1,0
Морозостойкость, циклы
100-110
100-110
100-110
В составе сырьевой смеси используют красножгущиеся кирпичные глины любых месторождений; мелкий (модуль крупности Мк 1,5-2, полный остаток на сите № 0,63 - 10-30%) кварцевый песок, барду винно-коньячного производства в виде осадка, образующегося в результате отфильтровывания напитков после брожения.
Компоненты дозируют в требуемых количествах и смешивают. Из полученной смеси (влажность 19-25%) формуют пластическим способом фасадную плитку. Плитку сушат до влажности не более 5% и обжигают при температуре 940-1040°С. На поверхность обожженной плитки наносят слой цветной глазури и обжигают плитку вторично при температуре 850-950°С либо поверхность обожженной плитки оплавляют низкотемпературной плазмой до образования на ней стекловидного слоя.
Источники информации
1. RU 2004519 C1, 1993.